지연제 1 내지 3 중량 부 , 블루 안료 0 . 1 내지 3 . 0 중량 부 , 발포 개시 온도 70 ℃ 내지 80 ℃ 이 고 최대 발포 온도 110 ℃ 내지 120 ℃ 저온 발포제 를 3 . 0 내지 9 . 0 중량 부 투입 하 여 30 분 간 교반 분산 한 후 23 ㎛ 실리콘 이 형 처리 폴리에스테르 필름 ( SKC , SG - 31 ) 의 실리콘 처리 면 에 도포 하 여 100 ℃ 에서 1 분 내지 3 분 간 건조 후 에 건조 후 도포 두께 가 30 ㎛ 으로 만든 다음 25 ㎛ 의 열 수축 성 폴리에스테르 기재 필름 1 의 코로나 처리 면 에 합지 하 여 50 ℃ 에서 48 시간 숙성 한다 . 하 기 방법 으로 물 성 을 평가 하 여 표 1 내지 표 4 에 게시 하 였 다 .